НОВЫЕ СОЕДИНЕНИЯ БЕНЗОЛПОЛИКАРБОНОВЫХ КИСЛОТ

1. Водорастворимое полимерное соединение бензолполи карбоновых кислот, характеризующееся тем, что имеет следующий элементный состав: 62-67% С, 3,8-4,2% Н, 29-34% О и менее чем 0,2% N по весу в сухом состоянии, при этом суммарное содержание других элементов составляет не более чем 1% по весу в сухом состоянии.
2. Соединение по п. 1,
13
где соединение дополнительно характеризуется тем, что имеет характеристические пики С ЯМР-спектроскопии на уровне 15-22% в интервале 0-48 м.д., 30-42% в интервале 108-145 м.д., 5-13% в интервале 165-187 м.д. и 2-8% в интервале 187-220 м.д. и/или
13
где соединение дополнительно характеризуется тем, что содержит не более чем 1% низкомолекулярных примесей, обнаружению характеристическими пиками С ЯМР-спектроскопии на уровнях 168,5, 171, 173, 181-182 м.д. и/или
-1
-1
-1
-1
-1
-1
где соединение дополнительно характеризуется тем, что имеет полосы поглощения в ИК-диапазоне 3400-3600 см, 2800-3000 см, 1500-1700 см, 1410 см, 1250-1300 см и 1050 см.
3. Соединение по любому из предшествующих пунктов, дополнительно характеризующееся тем, что содержит по меньшей мере один мономер из каждой из групп: насыщенные алифатические карбоновые кислоты, насыщенные алифатические гидроксикарбоновые кислоты, мононенасыщенные алифатические карбоновые кислоты, мононенасыщенные алифатические гидроксикарбоновые кислоты, полиненасыщенные алифатические карбоновые кислоты и ароматические компоненты.
4. Способ получения водорастворимого полимерного соединения бензолполикарбоновых кислот по любому из пп. 1-3, включающий стадии
а) предоставления содержащего лигнин исходного сырья, которое получают из хвойных деревьев, при этом оно имеет рН от 5,5 до 7, содержание влаги от 50 до 70% и содержит не более чем 32% полисахаридов, не менее чем 66% лигнина и не более чем 2% водорастворимых соединений,
б) подвергания содержащего лигнин исходного сырья со стадии а) щелочной обработке путем добавления гидроксида натрия с целью получения раствора натриевых солей бензолполикарбоновых кислот,
в) подвергания натриевых солей бензолполикарбоновых кислот со стадии б) кислотной обработке с градиентом плотности с целью получения неочищенного полимера бензолполикарбоновых кислот, и
г) очистки неочищенного полимера бензолполикарбоновых кислот со стадии в) путем удаления низкомолекулярных примесей с целью получения очищенного водорастворимого полимерного соединения бензолполикарбоновых кислот.
5. Способ по п. 4,
в котором щелочная обработка на стадии б) осуществляется путем взаимодействия щелочной суспензии содержащего лигнин сырья со стадии а) с кислородом при рН 13±0,5 и давлении 2,2±0,3 МПа; и/или
в котором кислотная обработка с градиентом плотности на стадии в) осуществляется путем подвергания раствора натриевых солей бензолполикарбоновых кислот со стадии б) обработке минеральной кислотой и затем путем центрифугирования; и/или
в котором очистка на стадии г) осуществляется путем очистки неочищенного полимера бензолполикарбоновых кислот со стадии в) одним или несколькими способами, выбранными из экстрагирования, флотации, дистилляции, фильтрации, осаждения, центрифугирования, декантации и диализа.
6. Косметическая композиция, содержащая соединение по любому из пп. 1-3.
7. Нутрицевтическая композиция, содержащая соединение по любому из пп. 1-3, где указанная нутрицевтическая композиция необязательно может дополнительно содержать питательные вещества.
8. Сложное вещество, содержащее водорастворимое полимерное соединение бензолполикарбоновых кислот по любому из пп. 1-3 и катион металла.
9. Сложное вещество по п. 8, в котором катион металла выбран из группы 2s-5s или 3d-5d элементов.
10. Сложное вещество, содержащее водорастворимое полимерное соединение бензолполикарбоновых кислот по любому из пп. 1-3 и соединение платины (II) с квадратно-плоскостной координацией, при этом полимерное соединение бензолполикарбоновых кислот инкапсулирует соединение платины (II) или образует с ним комплекс.
11. Сложное вещество по п. 10, которое дополнительно характеризуется тем, что имеет молекулярную формулу
3
2
x1
2
2
x2
2
x3
3
2
x4
(CHO)(CHO)(CH)(Pt(NH)),
1
2
3
4
в которой x, х, x и х означают коэффициенты, являющиеся любым натуральным положительным целым или дробным числом.
12. Сложное вещество по любому из пп. 10-11, которое дополнительно характеризуется тем, что соединение платины инкапсулировано или образует комплекс с полимерным соединением бензолполикарбоновых кислот, имеющим одну или несколько из следующих структур:
в которых структуры а, b, с и d представляют собой фрагменты ароматических компонентов, выбранные из группы, состоящей из метилового эфира 3-бензилокси-4,5-дигидроксибензойной кислоты, метилового эфира 5-(фуран-2-карбонилокси)-2-метилбензофуран-3-карбоновой кислоты, диметилового эфира 2,6-диметилбензо(1,2-b,4,5-b′)дифуран-3,7-дикарбоновой кислоты, этилового эфира 5-(фуран-2-карбонилокси)-2-метилбензофуран-3-карбоновой кислоты, рамнетина, метил((4-метил-6-оксо-6h-бензо(с)хромен-3-ил)окси)гидроацетата, бис(2-(метоксикарбонил)фенил)карбоната, сулохрина, 2,6-диацетил-7,9-дигидрокси-8,9b-диметилдибензофуран-1,3(2Н,9bH)-диона, О-ацетилсалицилового ангидрида, 4-НО-3-((6-НО-бензо(1,3)диоксол-5-ил)-(3-метокси-фенил)-метил)-5h-фуран-2-она, 2,3-бис-бензоилоксиянтарной кислоты, метил 5-гидрокси-7,8-диметокси-1,3-диоксо-1,3,10,11-тетрагидробензо[5,6]циклоокта[1,2-с]фуран-4-карбоксилата, метилового эфира (1-метоксикарбонилметокси-6-оксо-6h-бензо(с)хромен-3-илокси)-уксусной кислоты, атранорина и фенилпропаноид-замещенных эпикатехинов, а структура е представляет собой фрагмент кислот, где указанная кислота представляет собой насыщенную алифатическую гидроксикарбоновую кислоту, выбранную из группы, состоящей из гидроксигексадекановой кислоты, гидроксиоктадекановой кислоты, дигидроксиоктадекановой кислоты, гидроксиэйкозановой кислоты, тригидроксиоктадекановой кислоты, гидроксидокозановой кислоты, гидрокситетракозановой кислоты и гидроксипентакозановой кислоты; или мононенасыщенную алифатическую карбоновую кислоту, выбранную из группы, состоящей из гексадеценовой кислоты, гептадеценовой кислоты, октадеценовой кислоты и эйкозеновой кислоты; или мононенасыщенную алифатическую гидроксикарбоновую кислоту, выбранную из группы, состоящей из гидроксиоктадеценовой кислоты, дигидроксиоктадеценовой кислоты, дигидроксиэйкозеновой кислоты, тетрагидроксиоктадеценовой кислоты и дигидроксидокозеновой кислоты.
13. Способ получения сложного вещества по любому из пп. 8-12, включающий стадии
а1) предоставления содержащего лигнин исходного сырья, которое получают из хвойных деревьев, при этом оно имеет рН от 5,5 до 7, содержание влаги от 50 до 70% и содержит не более чем 32% полисахаридов, не менее чем 66% лигнина и не более чем 2% водорастворимых соединений,
б1) подвергания содержащего лигнин исходного сырья со стадии а1) щелочной обработке с целью получения раствора натриевых солей бензолполикарбоновых кислот,
в1) подвергания натриевых солей бензолполикарбоновых кислот со стадии б1) кислотной обработке с градиентом плотности с целью получения неочищенного полимера бензолполикарбоновых кислот,
г1) очистки неочищенного полимера бензолполикарбоновых кислот со стадии в1) с целью получения очищенного полимера бензолполикарбоновых кислот,
д1) взаимодействия очищенного полимера бензолполикарбоновых кислот, полученного на стадии г1), с соединением платины (II) с квадратно-плоскостной координацией с целью получения реакционной смеси,
е1) термостатирования реакционной смеси со стадии д1) с целью получения неочищенного сложного вещества, и
ж1) очистки неочищенного сложного вещества со стадии е1) с целью получения сложного вещества.
14. Способ по п. 13, в котором соединением платины с квадратно-плоскостной координацией является цис-дихлородиамминплатина (II) или тетрахлороплатинат калия или их смесь.
15. Способ по любому из пп. 13 и 14,
в котором щелочная обработка на стадии б1) осуществляется путем взаимодействия щелочной суспензии содержащего лигнин сырья со стадии а1) с кислородом при рН 13±0,5 и давлении 2,2±0,3 МПа; и/или
в котором кислотная обработка с градиентом плотности на стадии в1) осуществляется путем подвергания раствора натриевых солей бензолполикарбоновых кислот со стадии б1) обработке минеральной кислотой и затем путем центрифугирования; и/или
в котором очистка на стадии г1) осуществляется путем очистки неочищенного полимера бензолполикарбоновых кислот со стадии в1) одним или несколькими способами, выбранными из экстрагирования, флотации, дистилляции, фильтрации, осаждения, центрифугирования, декантации и диализа.
16. Сложное вещество, содержащее водорастворимое полимерное соединение бензолполикарбоновых кислот по любому из пп. 1-3 и соединение молибдена в форме соли кислот молибдена, при этом полимерное соединение бензолполикарбоновых кислот инкапсулирует соединение молибдена или образует комплекс с ним.
17. Сложное вещество по п. 16, которое дополнительно характеризуется тем, что имеет молекулярную формулу
3
2
x1
2
2
x2
2
x3
3
x4
2
x5
4
x6
(CHO)(CHO)(CH)(MoO)(HO)(NH),
1
2
3
4
5
6
в которой x, х, х, х, х и х означают коэффициенты, являющиеся любым натуральным положительным целым или дробным числом.
18. Сложное вещество по любому из пп. 16-17, которое дополнительно характеризуется тем, что соединение молибдена инкапсулировано или образует комплекс с полимерным соединением бензолполикарбоновых кислот, имеющим одну или несколько из следующих структур:
в которых структуры а, b, с и d представляют собой фрагменты ароматических компонентов, выбранные из группы, состоящей из метилового эфира 3-бензилокси-4,5-дигидроксибензойной кислоты, метилового эфира 5-(фуран-2-карбонилокси)-2-метилбензофуран-3-карбоновой кислоты, диметилового эфира 2,6-диметилбензо(1,2-b,4,5-b')дифуран-3,7-дикарбоновой кислоты, этилового эфира 5-(фуран-2-карбонилокси)-2-метилбензофуран-3-карбоновой кислоты, рамнетина, метил((4-метил-6-оксо-6h-бензо(с)хромен-3-ил)окси)гидроацетата, бис(2-(метоксикарбонил)фенил) карбоната, сулохрина, 2,6-диацетил-7,9-дигидрокси-8,9b-диметилдибензофуран-1,3(2Н,9bH)-диона, О-ацетилсалицилового ангидрида, 4-НО-3-((6-НО-бензо(1,3)диоксол-5-ил)-(3-метокси-фенил)-метил)-5b-фуран-2-она, 2,3-бис-бензоилоксиянтарной кислоты, метил 5-гидрокси-7,8-диметокси-1,3-диоксо-1,3,10,11-тетрагидробензо[5,6]циклоокта[1,2-с]фуран-4-карбоксилата, метилового эфира (1-метоксикарбонилметокси-6-оксо-6h-бензо(с)хромен-3-илокси)-уксусной кислоты, атранорина и фенилпропаноид-замещенных эпикатехинов, а структура е представляет собой фрагмент кислот, где указанная кислота представляет собой насыщенную алифатическую гидроксикарбоновую кислоту, выбранную из группы, состоящей из гидроксигексадекановой кислоты, гидроксиоктадекановой кислоты, дигидроксиоктадекановой кислоты, гидроксиэйкозановой кислоты, тригидроксиоктадекановой кислоты, гидроксидокозановой кислоты, гидрокситетракозановой кислоты и гидроксипентакозановой кислоты; или мононенасыщенную алифатическую карбоновую кислоту, выбранную из группы, состоящей из гексадеценовой кислоты, гептадеценовой кислоты, октадеценовой кислоты и эйкозеновой кислоты; или мононенасыщенную алифатическую гидроксикарбоновую кислоту, выбранную из группы, состоящей из гидроксиоктадеценовой кислоты, дигидроксиоктадеценовой кислоты, дигидроксиэйкозеновой кислоты, тетрагидроксиоктадеценовой кислоты и дигидроксидокозеновой кислоты.
19. Способ получения сложного вещества по любому из пп. 16-18, включающий стадии
а2) предоставления содержащего лигнин исходного сырья, которое получают из хвойных деревьев, при этом оно имеет рН от 5,5 до 7, содержание влаги от 50 до 70% и содержит не более чем 32% полисахаридов, не менее чем 66% лигнина и не более чем 2% водорастворимых соединений,
б2) подвергания содержащего лигнин исходного сырья со стадии а2) щелочной обработке с целью получения раствора натриевых солей бензолполикарбоновых кислот,
в2) подвергания натриевых солей бензолполикарбоновых кислот со стадии б2) кислотной обработке с градиентом плотности с целью получения неочищенного полимера бензолполикарбоновых кислот
г2) очистки неочищенного полимера бензолполикарбоновых кислот со стадии в2) с целью получения очищенного полимера бензолполикарбоновых кислот,
д2) взаимодействия очищенного полимера бензолполикарбоновых кислот, полученного на стадии г2) с соединением молибдена с квадратно-плоскостной координацией с целью получения реакционной смеси,
е2) термостатирования реакционной смеси со стадии д2) с целью получения неочищенного сложного вещества, и
ж2) очистки неочищенного сложного вещества со стадии е2) с целью получения сложного вещества.
20. Способ по п. 19,
в котором щелочная обработка на стадии б2) осуществляется путем взаимодействия щелочной суспензии содержащего лигнин сырья со стадии а2) с кислородом при рН 13±0,5 и давлении 2,2±0,3 МПа; и/или
в котором кислотная обработка с градиентом плотности на стадии в2) осуществляется путем подвергания раствора натриевых солей бензолполикарбоновых кислот со стадии б2) обработке минеральной кислотой и затем путем центрифугирования; и/или
в котором очистка на стадии г2) осуществляется путем очистки неочищенного полимера бензолполикарбоновых кислот со стадии в2) одним или несколькими способами, выбранными из экстрагирования, флотации, дистилляции, фильтрации, осаждения, центрифугирования, декантации и диализа.
21. Способ по любому из пп. 19 и 20, в котором солями кислот молибдена являются молибдат аммония, тетрагидромолибдат аммония, молибдат калия, молибдат натрия, дигидромолибдат натрия или их смесь.
22. Фармацевтическая композиция, содержащая соединение по любому из пп. 1-3, или сложное вещество по любому из пп. 8-12 или сложное вещество по любому из пп. 16-18.
23. Фармацевтическая композиция по п. 22 для применения с целью профилактики, лечения или паллиативного ухода за млекопитающим, страдающим болезнью с нарушением клеточного цикла, или модифицирования упомянутой болезни.
24. Фармацевтическая композиция по любому из пп. 22 или 23 для применения с целью профилактики, лечения или паллиативного ухода за животным, страдающим от рака, или с целью модифицирования упомянутого рака.
25. Фармацевтическая композиция по любому из пп. 22 или 23, где указанная фармацевтическая композиция дополнительно содержит противораковый агент.
26. Фармацевтическая композиция по любому из пп. 22 или 23 для применения с целью снижения/сведения к минимуму побочных эффектов традиционной радиотерапии или химиотерапии.
27. Способ лечения болезни у нуждающегося в этом индивидуума, включающий введение соединения по любому из пп. 1-3 или сложного вещества по любому из пп. 8-12 или 16-18 нуждающемуся в этом млекопитающему.
28. Способ по п. 27, в котором соединение или сложное вещество вводят с целью лечения или паллиативного ухода за млекопитающим, страдающим от рака, или модифицирования упомянутого рака.
29. Способ снижения/сведения к минимуму побочных эффектов традиционной радиотерапии или химиотерапии у нуждающегося в этом индивидуума, где способ включает введение соединения по любому из пп. 1-3 или сложного вещества по пп. 8-12 или 16-18 нуждающемуся в этом млекопитающему до и/или в ходе и/или после применения традиционной радиотерапии или химиотерапии.